Brevet FR2579205A1 — publié le 19860926

PROCEDE DE PREPARATION DE POLYISOCYANATES POLYISOCYANURATES PAR CYCLOTRIMERISATION CATALYTIQUE DE POLYISOCYANATES La présente invention concerne un perfectionnement à un procédé de préparation de polyisocyanates polyisocyanurates, par cyclotrimérisation catalytique partielle de polyisocyanates, cette réaction étant ultérieurement et volontairement arrêtée lorsque la teneur en trimère atteint la valeur désirée. Plus précisément, la présente invention concerne essentiellement un perfectionnement au procédé de désactivation du catalyseur, lors de l'emploi d'un catalyseur constitué par un composé à groupement aminosilylé. Dans la demande de brevet européen publiée sous le No. 57.653 on a décrit un procédé de préparation de composés à groupements isocyanuriques monomères ou polymères et notamment de polyisocyanates polyisocyanurates par cyclotrimérisation catalytique d'isocyanates aliphatiques ou cycloaliphatiques en présence de composés à groupement(s) aminosilylés commne catalyseurs. Cette demande décrit plus particulièrement un procédé d'obtention de polyisocyanates polyisocyanurates par cyclotrimérisation catalytique partielle de polyisocyanates, notamment de diisocyanates, aliphatiques ou cycloaliphatiques; dans ce cas la réaction de cyclotrimérisation est arrêtée lorsque la teneur en groupements isocyanurates atteint la valeur désirée par inactivation du catalyseur à groupe aminosilyle. Divers moyens d'inactivatlon du catalyseur ont été proposés. Ainsi, dans la demande de brevet européen précitée, cette inactivation du catalyseur résulte de sa destruction au moyen d'un composé acide (acide chlorhydrique, chlorure d'acide) que l'on ajoute au milieu réactionnel. Dans le brevet français No. 82-03.799, publié sous le No. 2.522.667 la destruction du catalyseur est réalisée par addition d'un composé organique comportant au moins un groupe hydroxyle tel que les énols, les alcools, les phénols, les oximes ou les composés à groupe(s) nydroxysilyle(s), ou d'un composé résultant de la réaction d'un tel composé hydroxylé avec un réactif à groupe(s) isocyanate(s) tel que les carbamates, lesquels peuvent être générés lin situw par réaction d'un composé hydroxylé avec l'excès de diisocyanate suivant les conditions d'addition du composé hydroxylé. Après arrêt de la réaction le diisocyanate en excès est séparé par distillation du polyisocyanate polyisocyanurate. On a constaté que les produits ainsi obtenus peuvent parfois générer au stockage des diisocyanates libres gênants lors de l'utilisation des polyisocyanates polyisocyanurates dans des compositions de revêtement et notamment dans les vernis. Le problème du blocage de la réaction de cyclotrimérisation a donc été réexaminé avec pour objectif de le rendre plus simple et plus efficace au regard de la stabilité au stockage des polyisocyanates polyisocyanurates résultant de la cyclotrimérisation catalytique partielle des polyisocyanates aliphatiques, cycloaliphatiques ou aromatiques. Plus spécifiquement un premier objet de la présente invention réside dans un procédé de blocage de la réaction de cyclotrimérisation plus simple que les procédés antérieurs. Un deuxième objet de la présente invention réside dans un procédé de blocage de la réaction de cyclotrimérisation qui conduit à des polyisocyanates polyisocyanurates de stabilité au stockage améliorée. Cette stabilité au stockage se manifeste par une plus grande inaptitude des polyisocyanates polyisocyanurates obtenus selon le procédé de l'invention à générer un diisocyanate monomère pendant le stockage et même lors d'un chauffage de longue durée à une température supérieure ou égale à 60 C. Plus spécifiquement la présente invention a pour objet un procédé de préparation de polyisocyanates polyisocyanurates par cyclotrimérisation catalytique de polyisocyanates, en utilisant à titre de catalyseurs des composés à groupements aminosilylés puis, lorsque la teneur désirée en groupement isocyanurate est atteinte, destruction du catalyseur par addition d'un compçosé désactivateur caractérisé en ce que l'on utilise l'eau comme désactivateur. I1 est surprenant de constater que l'eau peut être utilisée pour détruire le catalyseur sans dommage pour le polyisocyanate polyisocyanurate alors que la facilité de réaction de l'eau avec les isocyanates avait conduit l'homme de métier à l'écarter au bénéfice des composés hydroxylés moins actifs. 2 5 7920 5 La quantité d'eau peut varier dans de larges limites; en général il n'est cependant pas nécessaire de recourir à plus de 1 mole d'eau par groupe SIN présent dans le catalyseur. Plus spécifiquement la quantité d'eau est comprise entre 0,25 et 1 mole par groupe aminosilyle et de préférence entre 0,4 et 0,8 mole par groupe aminosilyle. La température à laquelle est ajoutée l'eau peut être comprise entre 0 et lU0 C. Elle pourrait être supérieure à 100 C, mais cela ne se traduirait par aucun avantage particulier et conduirait à opérer sous pression. De préférence la température d'addition de l'eau est comprise entre 15 et 60 C. Les composés aminosilylés utilisés comme catalyseurs de cyclotrimérisation dans le procédé selon l'invention sont ceux décrits et cités dans la demande de brevet européen No. 0 057 653 c'est-à-dire les composés ayant pour formule (I) R (4-n) 7IRn R (4n) Si+_NR'R"jn dans laquelle les divers symboles représentent respectivment: - R: un radical monovalent de nature hydrocarbonée, aliphatique, cycloaliphatique, saturé ou insaturé, aryle, aralkyle ou alkylaryle, éventuellement substitué par des atomes d'halogène ou des groupements CN, deux radicaux R pouvant constituer ensemble un radical hydrocarDoné divalent, - R': un radical monovalent cnoisi parmi les radicaux R, SiR3, ou les radicaux amide de formule: -CO-N-R"' I R R"' représentant R ou SiR3, R ayant la signification préalablement donnée, le radical R' pouvant éventuellement lorsqu'il ne représente pas un groupement amide ou un groupement SiR3 constituer avec le radical R" un radical hydrocarboné divalent, - R": un radical monovalent ayant la même signification que le radical R; ou un atome d'hydrogène lorsque R' n'est pas un radical amide, - n: un nombre entier égal à 1 ou 2. Lorsque n est égal à 2, R' est un radical R. Le catalyseur qui peut être un aminosilane, un diaminosilane, une silylurée ou un silazane est plus précisemment représenté par la formule (I), dans laquelle les divers symboles représentent respectivement: - R: un radical alkyle, alkényle ou halogénoalkyle ou halogénoalkényle ayant de 1 à 5 atomes de carbone et comportant de 1 à 6 atomes de chlore et/ou de fluor, des radicaux cycloalkyles, cycloalkényles et halogénocycloalkyles, halogénocycloalkényles ayant de 3 à 8 atomes de carbone et contenant de 1 à 4 atomes de chlore et/ou de fluor; des radicaux aryles, alkylaryles et halogénoaryles ayant de 6 à 8 atomes de carbone et contenant de 1 à 4 atomes de chlore et/ou de fluor; des radicaux cyanoalkyles ayant de 3 à 4 atomes de carbone; - deux symboles R portés par un même atome de silicium constituent entre eux un radical divalent ayant de 1 à 4 atomes de carbone. - R': un radical monovalent choisi parmi les radicaux R, SiR3, et CO(NR)R"', R"' représentant R ou SiR3, R ayant la signification plus précise qui vient juste d'être donnée ci-dessus; R' pouvant constituer avec R' un radical alkylène ayant de 4 à 6 atomes de carbone. - R: un radical alkyle ou alkényle ayant de 1 à 4 atomes de carbone, un radical cycloalkyle ou cycloalkényle ayant de 4 à 6 atomes de carbone nucléaire, un radical phényle ou tolyle ou xylyle, ou un atome d'hydrogène lorsque R' n'est pas un groupement amide. Les composés aminosilylés, de formule (I), utilisés préférentiellement à titre de catalyseurs de cyclotrimérisation sont ceux dans la formule desquels les divers symboles représentent respectivement: - R: un radical méthyle, éthyle, propyle, vinyle, phényle, ces radicaux pouvant éventuellement être chlorés et/ou fluorés, - R': un radical alkyle cnoisi parmi les radicaux méthyle, éthyle, propyle ou butyle, un radical SiR3, R ayant l'une des significations qui vient juste d'être définies, un radical carbonamide choisi parmi: CO-NR-R -CO-NR-SiR3 R ayant l'une des significations qui vient juste d'être donnée - R: un radical métnyle, éthyle, propyle ou butyle, ou un atome d'hydrogène. Enfin R' et R" peuvent ensemble constituer un radical butylène ou pentylène. Comme on l'a déjà dit le catalyseur de cyclotrimérisation peut être un aminosilane, un diaminosilane, une monosilylurée, une disilylurée ou un silazane. Il est facile de déterminer la nature chimique exacte des divers composés à groupements aminosilylés utilisables, étant donné les diverses significations données précédemment aux divers radicaux R, R', R", R"'. On notera en particulier que l'utilisation de silylurée obtenue par réaction d'amine secondaire et d'isocyanates-N silylé n'est pas envisagée. Ces silylurées sont impropres dans le procédé de cyclotrimérisation catalytique puisque libérant l'isocyanate silylé lors du chauffage. Le composé à groupement aminosilylé sera un aminosilane lorsque n sera égal à 1 et lorsque R' représentera un radical R, les radicaux R et R" ayant l'une des significations préalablement données, deux radicaux R pouvant constituer ensemble un radical divalent ou bien encore R' et R" pouvant constituer ensemble un radical divalent. Parmi les aminosilanes on citera: le méthylamino triméthylsilane, le diméthylamino triméthylsilane, 35. le diéthylamino triméthylsilane, 2579 05 le dibutylamino triméthylsilane, le diéthylamino diméthylvinylsilane, le diéthylamino diméthylphénylsilane. Le composé à groupement aminosilylé sera un diaminosilane lorsque n sera égal à 2 et lorsque R' représentera le radical R, les radicaux R et R" ayant l'une des significations préalablement données, deux radicaux R pouvant constituer ensemble un radical divalent ou bien encore R' et Ru pouvant constituer un radical divalent. Parmi les diaminosilanes on citera: 10. le bis diméthylamino diméthylsilane, le bis diméthylamino diméthylsilane, le bis dibutylamino diméthylsilane, le bis diméthylamino méthylphénylsilane. Le composé à groupement aminosilylé sera une silylurée lorsque n sera égal a 1 et lorsque R' représentera le groupement carbonamide -C-NRR"' o R"' représente un radical R ou SiR3, les radicaux R et R" o ayant l'une des significations préalablement données, 2 radicaux R pouvant constituer ensemble un radical divalent ou les deux radicaux R' et R" (R' représentant alors R) pouvant constituer ensemble un radical divalent. Parmi les silylurées on citera: la N, méthyl N triméthylsilyl, N' méthyl N' butyl urée, le N triméthylsilyl N méthyl, N', N' diméthyl urée, 25. la N triméthylsilyl N éthyl N', N' diméthyl urée, la N triméthylsilyl N butyl, N' butyl N' triméthylsilyl urée. Le composé à groupement aminosilylé sera un silazane lorsque n sera égal à 1 et lorsque R' représentera un groupement SiR3. Les silazanes peuvent être symétriques ou dissymétriques; on emploie préférentiellement les disilazanes symétriques, les deux groupements SiR3 étant identiques. Parmi les disilazanes utilisables on citera: l'hexaméthyldisilazane, l'heptaméthyldisilazane, 35. le diéthyl-l,3 tétraméthyl-l,l,3,3 disilazane, 2 5 7 92 05 le divinyl-l,3 tétraméthyl-l,l,3,3, disilazane, l' hexaméthyldisilazane, le diphényl-l,3 tétraméthyl-l,1,3,3 disilazane. Enfin, on mentionnera tout particulièrement parmi les disilazanes l'hexaméthyldisilazane, l'heptaméthyldisllazane qui se révèlent être des catalyseurs tout particulièrement avantageux. Le procédé de la présente invention peut être appliqué à la cyclotrimérisation en polyisocyanate polyisocyanurate de tout polyisocyanate simple ou adduct, de nature aliphatique, cycloaliphatique ou aromatique et ceci à condition de bien choisir, en tant que catalyseur, le composé à groupement aminosilylé apte à cetté réaction. C'est ainsi que la cyclotrimérisation catalytique de polyisocyanates simples ou adducts, et dont les groupements isocyanates ne sont pas directement reliés à un noyau aromatique, peut être aisément effectuée en mettant en oeuvre, en tant que catalyseur, un aminosilane, un diaminosilane, une silylurée ou un silazane, tels que précédemment définis. Dans ce contexte, parmi les diisocyanates aliphatiques ou cycloaliphatiques, on citera: 20. le tétraméthylène diisocyanate, le pentaméthylène diisocyanate, l'hexaméthylène diisocyanate, le diisocyanato-1,2 cyclohexane, le diisocyanato-l,4 cyclohexane, 25. le bis(isocyanate-méthyl)-l,2 cyclobutane, le bis(isocyanato-4 cyclohexyl)méthane, le triméthyl-3,3,5 isocyanatométhyl-5 isocyanato-l cyclohexane. Parmi ceux-ci on mentionnera tout particulièrement 1'hexaméthylène diisocyanate. Enfin, on peut citer, parmi les polyisocyanates adducts ou prépoiymères utilisables à titre de polyisocyanates de nature aliphatique, les polyisocyanates modifiés qui sont obtenus en faisant réagir un excès de polyisocyanate aliphatique ou cycloaliphatique sur un composé comportant au moins deux groupements réactifs vis-à-vis des groupements isocyanates, tel qu'une diamine, un diacide. Les polyisocyanates modifiés qui peuvent être mélangés avec des polyisocyanates simples peuvent comporter des groupements urée, biuret, ester, siloxane. Le procédé de la présente invention peut également s'appliquer à l'interruption de la cyclotrimérisation en polyisocyanate polyisocyanurate de tout polyisocyanate simple ou adduct de nature aromatique, c'est-à-dire ceux dans lesquels le groupement NCO est directement lié à un groupement aromatique. Pour y parvenir, on utilisera, en tant que catalyseurs à groupements amino-silylés, les aminosilanes, les diaminosilanes ou les silylurées telles que précédemment définies. Parmi les diisocyanates aromatiques utilisables, on citera le diisocyanato-1,4 benzène, les diisocyanato-toluène(-2,4 et -2,6 ou bien leurs mélanges), 15. le diisocyanato-4,4' diphénylméthane, le diisocyanato-4,4' diphényléther, les polyméthylène, polyphénylène polyisocyanates. on peut également utiliser à titre de polyisocyanate aromatique tout polyisocyanate adduct résultant de la polycondensation d'un excès de polyisocyanate sur un composé polyfonctionnel tel qu'une diamine, un diacide. Les polyisocyanates modifiés qui peuvent être mélangés avec des polyisocyanates simples peuvent comporter des groupements urée, biuret, ester, siloxane. La quantité d'agent catalytique introduite dans l'isocyanate peut être variable, celle-ci exprimée pondéralement par rapport à l'isocyanate engagé étant habituellement comprise entre 0,1 et 10 % et de préférence entre 0,5 et 5 %; on peut éventuellement introduire de petites quantités complémentaires de catalyseur durant la réaction. Le procédé de cyclotrimérisation en polyisocyanate polyisocyanurate peut être effectué par simple chauffage des réactifs, à une température, en général, comprise entre 50 C et 180 C, de préférence entre 800C et 130 C et habituellement autour de 1000C. Il est également possible, le cas échéant, d'effectuer la réaction de cyclotrimérisation en milieu solvant, ce dernier pouvant être un solvant peu polaire come par exemple un hydrocarbure aliphatique ou aromatique, ou un ester ou un éther. On peut alors introduire le catalyseur dans le solvant et introduire cette solution dans l'isocyanate. On peut également introduire évidemment la solution catalytique dans l'isocyanate. Avantageusement, le procédé est effectué sans solvant. Lorsque la teneur en isocyanurate atteint la valeur désirée, ajoute la quantité d'eau adéquate éventuellement après avoir amené la température du mélange de trimérisation à la valeur choisie. On peut alors éventuellement éliminer le polyisocyanate monomère excédentaire par tout moyen connu et parvenir à un polyisocyanate polyisocyanurate renfermant une teneur excessivement réduite en isocyanate monomère, ainsi qu'une faible teneur en isocyanate dimère. Les polyisocyanates polyisocyanurates tels que ceux issus d'hexaméthylène diisocyanate sont des composés bien connus et particulièrement intéressants comme constituants de base pour vernis et peinture. Les exemples qui suivent illustrent 1' invention. EXEMPLE 1 Dans un ballon de 3 1, équipé d'un agitateur et d'un thermomètre, on charge 1600 g de diisocyanato-l,6 hexane, soit 9,5 moles. On chauffe au bain d'huile à 100 et ajoute 16 g (0,1 mole) d'hexaméthyldisilazane; puis on porte à 120 C et on maintient cette température pendant 2 h 30 mn. Au bout de ce temps, on refroidit vers C et on dose la teneur en groupes NCO, qui est alors de 0,973 groupe/100 g. On ajoute alors, sous bonne agitation 0,9 g d'eau (0,05 mole) et on maintient ainsi pendant 10 à 15 minutes. Une partie du mélange final est prélevée et maintenue 20 heures à 100 C: on constate qu'au bout de ce temps la teneur en NCO n'a pas varié, ce qui montre que la réaction de trimérisation est bien arrêtée. La masse réactionnelle restante est évaporée sous vide au moyen d'un évaporateur couche mince à film agité, jusqu'à obtention d'une teneur résiduelle en diisocyanate libre inférieure ou égale à 0,1 %. A près un mois de conservation à 60 , cette teneur n'a pratiquement pas variée (inférieure à 0,2 %). EXEMPLE 2 On réalise la méme réaction que pour l'exemple 1; en fin de refroidissement à 50 , on divise la masse réactionnelle en deux parties égales: a) à la première moitié, on ajoute 0,05 mole d'eau (soit 1 mole par mole de catalyseur) et on agite pendant 15 minutes. b) à la deuxième moitié, on ajoute 0,0125 mole d'eau (soit 0,25 mole par mole de catalyseur) et on agite pendant 15 minutes. Une partie de chacun de ces mélanges obtenus est prélevée et maintenue à 100 pendant 20 heures: la teneur en NCO reste constante dans les deux cas. Le restant de ces deux mélanges réactionnels est évaporé sous vide avec un évaporateur à film agité, jusqu'à obtention d'une teneur résiduelle en diisocyanate libre inférieure ou au plus égale à 0,1 % en poids. Après 1 mois de conservation à 60 , cette teneur n'a pratiquement pas varié pour le produit a) et a dépassé un peu 0,2 % pour le produit b). EXEMPLE 3 Dans un ballon de 3 litres, on charge 1600 g de diisocyanato-l,6 hexane (9,5 moles). On chauffe au bain d'huile à 100 et ajoute 14,5 g (0,1 mole) de N,N'-diéthylaminotriméthylsilane; on maintient 3 heures à et refroidit ensuite vers 50 . La teneur en NCO est alors de 0,951 groupement pour 100 g. Sous bonne agitation, on ajoute alors 0,9 g d'eau (0,05 mole) et on maintient ainsi pendant 20 minutes. Coeme dans l'exemple 1, on constate la stabilité de la teneur en NCO après 20 heures à 100 (teneur inchangée). De même, le mélange réactionnel est évaporé et, après un mois de conservation à 60 , la teneur en diisocyanate libre n'a pratiquement pas varié. REVENDICATIONS 1 ) Procédé de préparation de polyisocyanates polyisocyanurates par cyclotrimérisation catalytique de polyisocyanates, en utilisant à titre de catalyseurs des composés à groupements aminosilylés puis, lorsque la teneur désirée en groupement isocyanurate est atteinte, destruction du catalyseur par addition d'un composé désactivateur caractérisé en ce que l'on utilise l'eau comme désactivateur. 2 ) Procédé selon la revendication 1, caractérisé en ce que la quantité d'eau est comprise entre 0,25 et 1 mole par groupe aminosilyle du catalyseur. 3 ) Procédé selon l'une quelconque des revendications I à 2, caractérisé en ce que la température d'addition de l'eau est comprise entre 0 et 100 C.